(57)【要約】【課題】水分の拡散吸収性に優れ、保水性が高く、水分の逆戻りが低減された吸収体、これを含む吸収性物品及び失禁用品を提供する。【解決手段】本発明は、吸収性物品に用いる吸収体であって、上記吸収体は、２層以上の不織布で構成されており、上記不織布は、再生セルロース繊維を７０質量％以上含み、繊維同士が交絡により一体化されている水流交絡不織布であり、上記吸収体の目付が１００ｇ／ｍ2を超え３００ｇ／ｍ2以下であり、比容積が９．５〜２０ｃｍ3／ｇである吸収体に関する。本発明は、また、上記の吸収体を含む吸収性物品に関する。本発明は、また、上記の吸収体を含む失禁用品に関する。【選択図】なし【特許請求の範囲】
【請求項１】
吸収性物品に用いる吸収体であって、
前記吸収体は、２層以上の不織布で構成されており、
前記不織布は、再生セルロース繊維を７０質量％以上含み、構成繊維同士が交絡により一体化されている水流交絡不織布であり、
前記吸収体は、目付が１００ｇ／ｍ2を超え３００ｇ／ｍ2以下であり、比容積が９．５〜２０ｃｍ3／ｇであることを特徴とする吸収体。
【請求項２】
前記再生セルロース繊維は、繊維内に空隙を有する再生セルロース繊維、繊維表面に３つ以上の突起を有する再生セルロース繊維、及び繊維内に吸水性物質を有する再生セルロース繊維からなる群から選ばれる一種以上の繊維である請求項１に記載の吸収体。
【請求項３】
前記吸収体は、目付が１０５〜２１０ｇ／ｍ2である請求項１又は２に記載の吸収体。
【請求項４】
前記吸収体は、厚みが１．２〜２．０ｍｍである請求項１〜３のいずれか１項に記載の吸収体。
【請求項５】
前記吸収体は、３層の不織布で構成されており、各層の不織布の目付は、３０〜７０ｇ／ｍ2である請求項１〜４のいずれか１項に記載の吸収体。
【請求項６】
前記吸収体は、３層の不織布で構成されており、各層の不織布の厚みは、０．４〜０．８ｍｍである請求項１〜５のいずれか１項に記載の吸収体。
【請求項７】
前記繊維内に空隙を有する再生セルロース繊維は、扁平中空繊維である請求項２〜６のいずれか１項に記載の吸収体。
【請求項８】
請求項１〜７のいずれか１項に記載の吸収体を含むことを特徴とする吸収性物品。
【請求項９】
請求項１〜７のいずれか１項に記載の吸収体を含むことを特徴とする失禁用品。
【発明の詳細な説明】
【技術分野】
【０００１】
本発明は、吸収性物品、特には失禁用品に用いる吸収体、これを含む吸収性物品及び失禁用品に関し、詳細には水流交絡不織布で構成されている吸収体、これを含む吸収性物品及び失禁用品に関する。
【背景技術】
【０００２】
失禁用品等の吸収性物品は、一般的に、装着者の肌に当接する表面シート、尿等の水分を吸収する吸収体、水分を外に漏れさせない防漏シートで構成されている。特に、失禁用品に用いる吸収体には、通常、不織布が用いられている。例えば、特許文献１及び特許文献２には、スパンレース不織布、ニードルパンチ不織布、湿式スパンポンド不織布で吸収層を構成することが記載されている。また、特許文献３には、スパンレース法によって製造された不織布（水流交絡不織布）を用いた吸収体が記載されている。また、特許文献４には、吸水性布帛として高吸水性繊維５〜６０重量％、１デニール以下の極細繊維５〜５０重量％、その他の天然繊維及び／又は合成繊維０〜９０重量％からなる不織布を用いた失禁ショーツが記載されている。
【先行技術文献】
【特許文献】
【０００３】
【特許文献１】特開２００５−１５４９２２号公報
【特許文献２】特開２００４−１６６８３１号公報
【特許文献３】特開２００７−１８１６２２号公報
【特許文献４】特開平１１−２４１２０３号公報
【発明の概要】
【発明が解決しようとする課題】
【０００４】
特許文献１及び特許文献２では、吸収層の厚み及び剛性を抑えることで、良好な装着性及び装着感を得ているものの、水分の逆戻りについては検討されていなかった。また、特許文献３では、繊維間の空隙を小さくして、水分の逆戻りを防いでいるが、低融点ポリマーからなる合成繊維を用いるため、水分の吸収量が少なくなる傾向がある。また、特許文献４では、高吸水性繊維が吸水するとゲル化する性質を有しているので、吸水性には優れるものの、失禁用品のように、洗濯して繰り返し使用する場合は、繊維の形態を崩しやすく、洗濯耐久性が十分ではなかった。
【０００５】
本発明は、かかる実情に鑑みてなされたものであり、水分の拡散吸収性に優れ、保水性が高く、水分の逆戻りが低減された吸収体、これを含む吸収性物品及び失禁用品を提供する。
【課題を解決するための手段】
【０００６】
本発明は、吸収性物品に用いる吸収体であって、上記吸収体は、２層以上の不織布で構成されており、上記不織布は、再生セルロース繊維を７０質量％以上含み、繊維同士が交絡により一体化されている水流交絡不織布であり、上記吸収体は、目付が１００ｇ／ｍ2を超え３００ｇ／ｍ2以下であり、比容積が９．５〜２０ｃｍ3／ｇであることを特徴とする吸収体に関する。
【０００７】
上記再生セルロース繊維は、繊維内に空隙を有する再生セルロース繊維、繊維表面に３つ以上の突起を有する再生セルロース繊維、及び繊維内に吸水性物質を有する再生セルロース繊維からなる群から選ばれる一種以上の繊維であることが好ましく、扁平中空繊維であることがより好ましい。
【０００８】
上記吸収体は、目付が１０５〜２１０ｇ／ｍ2であることが好ましい。上記吸収体は、厚みが１．２〜２．０ｍｍであることが好ましい。上記吸収体は、３層の不織布で構成されており、各層の不織布は、目付が３０〜７０ｇ／ｍ2であることが好ましい。上記吸収体は、３層の不織布で構成されており、各層の不織布は、厚みが０．４〜０．８ｍｍであることが好ましい。
【０００９】
本発明は、また、上記の吸収体を含むことを特徴とする吸収性物品に関する。
【００１０】
本発明は、また、上記の吸収体を含むことを特徴とする失禁用品に関する。
【発明の効果】
【００１１】
本発明は、水分の拡散吸収性に優れ、保水性が高く、水分の逆戻りが低減された吸収体、これを含む吸収性物品及び失禁用品を提供することができる。
【発明を実施するための形態】
【００１２】
本発明者らは、吸収性物品、特に失禁用品に用いる吸収体において、尿等の水分の吸収量を多くし、水分の逆戻りを少なくするために鋭意検討した結果、７０質量％以上の再生セルロース繊維を含む水流交絡不織布を２層以上、好ましくは３層重ねて形成した積層不織布を吸収体として用いるとともに、吸収体の目付を１００ｇ／ｍ2を超え３００ｇ／ｍ2以下、比容積を９．５〜２０ｃｍ3／ｇにすることで、水分の拡散吸収性に優れ、保水性が向上し、水分の逆戻りが低減されることを見出し、本発明に至った。本発明の吸収体は、尿、体液等の水分（液体）を吸収して保持するものである。
【００１３】
(吸収体)
上記吸収体は、比容積が９．５〜２０ｃｍ3／ｇである。比容積が９．５ｃｍ3／ｇ未満であると、緻密になりすぎ、水分の吸液速度が低下するとともに吸収体への拡散が緩慢となる。一方、比容積が２０ｃｍ3／ｇを超えると、粗になりすぎ、水分の逆戻りを抑制することができない。上記吸収体の比容積の上限は、１８ｃｍ3／ｇ以下であることが好ましく、１６ｃｍ3／ｇ以下であることがより好ましい。また、上記吸収体の比容積の下限は、１０ｃｍ3／ｇ以上であることが好ましく、１１ｃｍ3／ｇ以上であることがより好ましい。また、上記吸収体は、比容積が大きいほど、吸液速度が速くなる傾向にある。
【００１４】
上記吸収体は、目付が１００ｇ／ｍ2を超え３００ｇ／ｍ2以下である。特に、吸水性、着用感及び耐洗濯性の観点から、目付が１０５〜２１０ｇ／ｍ2であることが好ましく、より好ましくは１１０〜１８０ｇ／ｍ2であり、さらに好ましくは１２０〜１７０ｇ／ｍ2である。
【００１５】
上記吸収体は、特に限定されないが、吸水性、着用感及び耐洗濯性の観点から、厚みが１．２〜２．０ｍｍであることが好ましく、より好ましくは１．３〜２．０ｍｍであり、さらに好ましくは１．４〜２．０ｍｍである。
【００１６】
上記吸収体は、ウェットバック率が５０％以下であることが好ましく、より好ましくは４５％以下であり、さらに好ましくは４０％以下であり、特に好ましくは３５％以下である。本発明において、ウェットバック率は水分の逆戻りの程度を評価する指標であり、ウェットバック率が低いほど水分の逆戻りが少ないことを意味する。本発明において、吸収体のウェットバック率は、後述するとおりに、吸水／ウェットバック試験により測定評価する。
【００１７】
上記吸収体は、吸水率が５０％以上であることが好ましく、より好ましくは５５％以上であり、さらに好ましくは６０％以上であり、特に好ましくは６５％以上である。本発明において、吸水率は保水性を評価する指標であり、吸水率が高いほど保水性に優れることを意味する。本発明において、吸収体の吸水率は、後述するとおりに、吸水／ウェットバック試験により測定評価する。
【００１８】
上記吸収体は、吸液時間が４．０秒以下であることが好ましく、より好ましくは３．９５秒以下であり、さらに好ましくは３．７０秒以下であり、さらにより好ましくは３．４０秒以下であり、特に好ましくは３．１０秒以下である。本発明において、吸収体の吸液時間は、後述するとおりに、吸水／ウェットバック試験により測定評価する。
【００１９】
＜吸水／ウェットバック試験＞
（１）試料（吸収体）、表面シート(エアスルー不織布、目付５０ｇ／ｍ2、厚み０．８６ｍｍ（１９６０Ｐａ荷重時）、ＰＥＴ／ＰＥ製）をそれぞれ１０ｃｍ角にカットして質量を測定し、それぞれ、試料の吸水前質量、表面シートの吸水前質量とする。
（２）１０ｃｍ角にカットした濾紙（東洋濾紙社製、ＡＤＶＡＮＴＥＣ（登録商標）  Ｎｏ．２）を２０枚重ね、質量を測定し、濾紙の吸水前質量とする。
（３）１０ｃｍ角の樹脂板（塩化ビニル樹脂製）上に、試料、表面シート、注水板（アクリル樹脂製、１０ｃｍ角、中央に１０ｍｍ直径の孔（注水口）を有する）をこの順番に重ね置きする。
（４）水６ｍｌを注水口から注加し、注加直後から水が全量吸収されるまでの時間を計測し、吸液時間とする。
（５）注水板を除いた表面シート上に、上記（２）で準備した濾紙２０枚、１０ｃｍ角の樹脂板（塩化ビニル樹脂製）、４ｋｇ分銅をこの順に重ね置きし、３９２０Ｐａ（４０ｇｆ／ｃｍ2）の荷重を３分間加える。
（６）荷重除去後、試料、濾紙（２０枚）及び表面シートの質量をそれぞれ測定し、それぞれ、試料、濾紙及び表面シートの吸水後質量とする。
（７）下記式により、試料（吸収体）の吸水量、表面シートの吸水量、ウェットバック量を算出する。そして、下記式により、吸収体の吸水量、表面シートの吸水量及びウェットバック量の合計に対する吸収体の吸水量及びウェットバック量の比率を求め、それぞれ、吸収体の吸水率及びウェットバック率とする。
吸水体の吸水量（ｇ）＝試料の吸水後質量（ｇ）−試料の吸水前質量（ｇ）
表面シートの吸水量（ｇ）＝表面シートの吸水後質量（ｇ）−表面シートの吸水前質量（ｇ）
ウェットバック量（ｇ）＝濾紙の吸水後質量（ｇ）−濾紙の吸水前質量（ｇ）
吸収体の吸水率（％）＝[吸水体の吸水量（ｇ）／（吸収体の吸水量＋表面シートの吸水量＋ウェットバック量）（ｇ）]×１００
吸収体のウェットバック率（％）＝[ウェットバック量（ｇ）／（吸収体の吸水量＋表面シートの吸水量＋ウェットバック量）（ｇ）]×１００
【００２０】
上記吸収体は、吸水面及び裏面のいずれにおいても、拡散面積比が４０％以上であることが好ましく、４５％以上であることがより好ましく、５０％以上であることがさらに好ましい。本発明において、拡散面積比は水分の拡散吸収性を評価する指標であり、拡散面積比が高いほど水分の拡散吸収性に優れることを意味する。本発明において、吸収体の拡散面積比は、後述するとおりに、拡散性試験により測定評価する。
【００２１】
＜拡散性試験＞
（１）５ｃｍ角にカットした吸収体（試料）を樹脂板（塩化ビニル樹脂製、５ｃｍ角）上に配置する。
（２）試料上３ｃｍに先端位置を調整したビュレットから、着色水（食用色素  黄（共立食品社）０．３％水溶液）を０．５ｍｌ注加した後、試料上に５ｃｍ角の濾紙２０枚、５ｃｍ角の樹脂板（塩化ビニル樹脂製）、４ｋｇ分銅をこの順に重ね置きし、３９２０Ｐａ（４０ｇｆ／ｃｍ2）の荷重を３分間加える。
（３）荷重を除去した後、試料表面及び裏面における注加液（着色水）の拡散状態をデジ  タルカメラ（ＯＬＹＭＰＵＳ社製、型番「ＳＰ−３５０」）で写真撮影する。
（４）注加液の拡散領域の面積を印刷紙面上で計測し、下式により、試料面積（２５ｃｍ2）に対する試料表面（吸水面）及び裏面（吸水面の反対面）における拡散領域の面積の  比率を求め、拡散面積比とする。
拡散面積比（％）＝[拡散領域の面積（ｃｍ2）／２５（ｃｍ2）]×１００
【００２２】
上記吸収体は、水流交絡不織布を２層以上重ねて形成した積層不織布で構成されている。水流交絡不織布（スパンレース不織布）において構成繊維の繊維軸は比較的不織布の平面方向に配向している。そのため、水流交絡不織布の積層体で構成されている吸収体では、尿等の水分が吸収体の表層の全面に拡散しながら、下層に移行し吸収され、下層においても全面に拡散しながら水分が吸収されて、水分の拡散吸収性に優れることになる。また、多層構造の層間拡散により水分の吸収量も増加する。水分の層内拡散及び多層構造の層間拡散による拡散吸収性に優れるという観点から、上記吸収体は、水流交絡不織布を３層重ねて形成した積層不織布で構成されていることが好ましい。なお、水流交絡不織布の層数（重ねる枚数）は、吸収しようとする尿や体液等の水分の吸収量（吸収体の目付）に応じて適宜設定される。
【００２３】
上記水流交絡不織布は、水流を利用して行う水流交絡処理により、繊維同士を交絡させて一体化したスパンレース不織布である。
【００２４】
上記水流交絡不織布は、再生セルロース繊維を７０質量％以上含む。上記水流交絡不織布は、親水性の再生セルロース繊維を７０質量％以上含むことにより、尿等の水分に対する吸収性及び保水性に優れる。上記水流交絡不織布は、再生セルロース繊維を８０質量％以上含むことが好ましく、より好ましくは９０質量％以上含み、さらに好ましくは９５質量％以上含み、特に好ましくは１００質量％含む。再生セルロース繊維としては、ビスコースレーヨン繊維、銅アンモニアレーヨン繊維、溶剤紡糸セルロース繊維等が挙げられるが、ビスコースレーヨン繊維を用いることが好ましい。ビスコースレーヨン繊維は、通常、繊維断面が菊花状であり、繊維表面の軸方向に筋が存在するため、繊維表面での水分移動性及び繊維間の水分保持性に優れる。また、再生セルロース繊維自体が、消臭性、抗菌性、抗アレルゲン性などの機能性再生セルロース繊維であってもよい。以下において、単に「レーヨン繊維」と記載した場合は、ビスコースレーヨン繊維を意味する。
【００２５】
上記再生セルロース繊維は、特に限定されないが、繊度が０．６〜３．３ｄｔｅｘであることが好ましく、より好ましくは１．０〜３．０ｄｔｅｘであり、さらに好ましくは１．５〜２．４ｄｔｅｘである。上記再生セルロース繊維は、特に限定されないが、カード通過性を考慮すると、繊維長は２５ｍｍ以上６５ｍｍ未満であることが好ましく、２８〜６０ｍｍであることがより好ましく、３５〜５５ｍｍであることがさらに好ましい。
【００２６】
上記再生セルロース繊維は、尿等の水分を保持する保水性に優れるという観点から、繊維内に空隙を有する再生セルロース繊維、繊維表面に３つ以上の突起を有する再生セルロース繊維、及び繊維内に吸水性物質を有する再生セルロース繊維からなる群から選ばれる一種以上の繊維（以下、総じて特殊再生セルロース繊維ともいう。）であることが好ましく、繊維内に空隙を有する再生セルロース繊維であることがより好ましい。従来は、保水性を向上させるために、高吸水性樹脂（Superabsorbent polymer、略称：ＳＡＰ）や高吸水性繊維（例えば、「ベルオアシス（登録商標）」）を用いているが、水分を吸収するとゲル化して形態を保持しにくくなるので、洗濯耐久性に劣る。一方、本発明に用いられる上記特殊再生セルロース繊維は、普通のレーヨン等に比べて水分を多量に吸収することができ、ＳＡＰ等のようにゲル化も起こらない。そのため、上記特殊再生セルロース繊維を用いた吸収体は、保水性を有しながら、洗濯耐久性が高く、失禁用ショーツ、失禁用パンツ等の失禁用品の吸収体に好適である。
【００２７】
上記繊維内に空隙を有する再生セルロース繊維としては、特に限定されないが、例えば、繊維断面の中央に空隙を有する中空繊維、扁平中空繊維（乾燥時は中空が潰れて断面が扁平形状のもの）等を用いることが好ましい。扁平中空レーヨン繊維としては、例えば、ダイワボウレーヨン社製の扁平中空タイプのレーヨン繊維「フレキサット」等の市販品を用いることができる。扁平中空レーヨン繊維は、繊維の長さ方向にひねりを有し、スパンレース加工（水流交絡処理）後も適度な嵩高性を維持できることから、繊維内部及び繊維側面で尿等の水分（液体）を保持することができ、保水性が高い。また、扁平中空レーヨン繊維は、水分と接触するときは扁平形状であるので、繊維側面に沿って水分が移行しやすく水分拡散性が良い。さらに、水分により湿潤すると、セルロースが膨潤して繊維内部に保水すると共に、閉塞していた中空部が復元されて、繊維内部の中空部でも保水することができる。上記繊維内に空隙を有する再生セルロース繊維は、特に限定されないが、繊度が０．８〜３．３ｄｔｅｘであることが好ましく、より好ましくは１．１〜３．０ｄｔｅｘであり、さらに好ましくは１．５〜２．４ｄｔｅｘである。
【００２８】
上記繊維表面に３つ以上の突起を有する再生セルロース繊維としては、特に限定されないが、例えば、断面形状がＹ型、十字型、Ｈ型等の異型断面繊維を用いることが好ましい。異型断面のレーヨン繊維としては、例えば、ダイワボウレーヨン社製のＹ型断面異型タイプのレーヨン繊維「ＳＡレーヨン」等の市販品を用いることができる。繊維表面に３つ以上の突起を有する異型断面繊維は、繊維側面で水分を保持することができ、保水性が高い。上記繊維表面に３つ以上の突起を有する再生セルロース繊維は、特に限定されないが、繊度が１．０〜３．３ｔｅｘであることが好ましく、より好ましくは１．４〜３．０ｄｔｅｘであり、さらに好ましくは１．７〜２．４ｄｔｅｘである。
【００２９】
上記繊維内に吸水性物質を有する再生セルロース繊維において、吸水性物質としては、特に限定されないが、例えば、ポリアクリル酸系樹脂、無水マレイン酸系樹脂等が挙げられる。上記繊維内に吸水性物質を有する再生セルロース繊維は、特に限定されないが、繊度が０．６〜３．３ｄｔｅｘであることが好ましく、より好ましくは１．０〜３．０ｄｔｅｘであり、さらに好ましくは１．５〜２．４ｄｔｅｘである。
【００３０】
上記水流交絡不織布は、再生セルロース繊維に加えて他の繊維を含んでもよい。他の繊維は、本発明の効果を阻害しない範囲内で適宜選択して用いることができる。例えば、コットン、麻等の天然繊維やアクリル系繊維、ポリエステル系繊維、ポリアミド系繊維、ポリオレフィン系繊維、ポリウレタン系繊維等の合成繊維を用いることができる。また、他の繊維として、消臭性繊維、抗菌性繊維、抗アレルゲン性繊維などの機能性繊維を用いてもよい。他の繊維としては、上述した繊維から、１種又は複数種の繊維を用途等に応じて適宜に選択して用いてもよい。上記他の繊維は、特に限定されないが、繊度が１．０〜３．３ｄｔｅｘであることが好ましく、より好ましくは１．２〜２．４ｄｔｅｘであり、さらに好ましくは１．４〜２．０ｄｔｅｘである。
【００３１】
上記再生セルロース繊維及び上記他の繊維の繊維長は、後述する繊維ウェブの形態により適宜設定される。水流交絡処理した時の交絡性や繊維軸の不織布平面方向への配向性を考慮すると、繊維長は２５ｍｍ以上６５ｍｍ未満の短繊維であることが好ましく、２８〜６０ｍｍであることがより好ましく、３５〜５５ｍｍであることがさらに好ましい。
【００３２】
上記水流交絡不織布（単層の不織布）は、特に限定されないが、吸水量及び保水性の観点から、目付が３０〜７０ｇ／ｍ2であることが好ましく、より好ましくは３５〜６０ｇ／ｍ2であり、さらに好ましくは４０〜５５ｇ／ｍ2である。
【００３３】
上記水流交絡不織布（単層の不織布）は、特に限定されないが、吸液時の液移動性及び着用感の観点から、厚みが０．４〜０．８ｍｍであることが好ましく、より好ましくは０．４５〜０．７ｍｍである。
【００３４】
上記水流交絡不織布（単層の不織布）において、上記の目付、厚みとすることで、構成繊維は比較的平面方向へ配向され、吸水水分は平面方向に拡散されやすくなる。
【００３５】
上記水流交絡不織布は、繊維ウェブに水流交絡処理を施すことにより作製することができる。繊維ウェブの形態は、特に限定されず、パラレルウェブ、クロスウェブ、クリスクロスウェブ、セミランダムウェブおよびランダムウェブ等のカードウェブ；エアレイウェブ；湿式抄紙ウェブ；ならびに長繊維（スパンボンド）ウェブ等から選択されるいずれの形態であってもよい。繊維ウェブは、水流交絡処理による交絡性、所望の比容積への調整を考慮すると、カードウェブであることが好ましい。長繊維ウェブであると、所望の比容積を得ることが難しい傾向がある。
【００３６】
水流交絡処理の条件は、得ようとする不織布の比容積、繊維ウェブの目付及び繊維ウェブの搬送支持体の速度等に応じて適宜設定することができる。例えば、孔径０．０５〜０．５ｍｍのオリフィスが、０．５〜１．５ｍｍの間隔で設けられたノズルから、水圧１〜１０ＭＰａの水流を、繊維ウェブの表面側及び裏面側からそれぞれ１〜４回ずつ噴射するとよい。好ましい水圧は、１．５〜４ＭＰａである。水流噴射処理後、乾燥処理に付する。乾燥処理は、例えば、熱風乾燥器を用いて実施される。乾燥温度は、例えば、４０〜１００℃であればよい。或いは、乾燥処理は、自然乾燥でもよい。
【００３７】
上記水流交絡不織布を２層以上積層することで、積層不織布を得る。積層は、特に限定されないが、手順の簡便さから、所定の枚数の上記水流交絡不織布を厚さ方向に重ね置きするのみでよい。
【００３８】
本発明の吸収体は、必要に応じて、消臭剤、抗菌剤、アレルゲン分解剤などの機能剤を含有しても良い。また、吸水性を調整するために、高吸水性樹脂（Superabsorbent polymer、略称：ＳＡＰ）を担持させても良い。
【００３９】
（吸収性物品及び失禁用品）
本発明の吸収性物品は、上記吸収体を含むものであればよく、特に限定されない。例えば、上記吸収性物品は、吸収体の表面には主に装着者の肌に当接する表面シート（表生地）が配置され、吸収体の裏面には液体を外に漏れさせない防漏シート（防水生地）が配置されていてもよい。上記吸収性物品としては、例えば、生理用ナプキン；おりものシート；失禁パッド、失禁ライナー、失禁用ショーツ、失禁用パンツ等の失禁用品等が挙げられる。上記表面シート及び防漏シートとしては、特に限定されず、通常、吸収性物品に使用されるものを用いることができる。
【００４０】
上記吸収性物品は、失禁パッド、失禁ライナー、失禁用ショーツ、失禁用パンツ等の失禁用品として用いることが好ましい。上記失禁用品において、吸収体は尿受け部として機能する。上記吸収体、上記吸収性物品及び上記失禁用品は、尿が１０〜１００ｃｃ程度の軽度失禁から重度失禁対応型として好適であり、特に、尿が１０〜３０ｃｃ程度の軽度失禁対応型として好適である。
【実施例】
【００４１】
以下、実施例により、本発明をさらに具体的に説明するが、本発明はこれらの実施例に限定されない。
【００４２】
（実施例１）
レギュラーレーヨン繊維（繊度１．７ｄｔｅｘ、繊維長４０ｍｍ、ダイワボウレーヨン社製、品名「コロナ（ＣＤ）」）をセミランダムカードで解繊して目付約５０ｇ／ｍ2のカードウェブを作製した。次いで、ノズル孔径０．１３ｍｍのオリフィスが１ｍｍ間隔で配置されたノズルから、ウェブ表面から２ＭＰａ、ウェブ裏面から３ＭＰａの水圧で水流を噴射した後、自然乾燥させて、水流交絡不織布を作製した。得られた水流交絡不織布を３枚厚さ方向に積層して積層不織布を得た。
【００４３】
（実施例２）
レギュラーレーヨン繊維に代えて異型断面レーヨン繊維（繊度２．２ｄｔｅｘ、繊維長３８ｍｍ、Ｙ型断面、ダイワボウレーヨン社製、品名「ＳＡレーヨン」）を用いた以外は、実施例１と同様にして積層不織布を得た。
【００４４】
（実施例３）
レギュラーレーヨン繊維に代えて扁平中空レーヨン繊維（繊度２．２ｄｔｅｘ、繊維長３８ｍｍ、ダイワボウレーヨン社製、品名「フレキサット」）を用いた以外は、実施例１と同様にして積層不織布を得た。
【００４５】
（比較例１）
レギュラーレーヨン繊維に代えてマイクロタイプのレーヨン繊維（繊度０．９ｄｔｅｘ、繊維長３８ｍｍ、ダイワボウレーヨン社製、品名「コロナ（ＢＨ）」）を用いた以外は、実施例１と同様にして積層不織布を得た。
【００４６】
実施例１〜３及び比較例１の吸収体（積層不織布）及び各層不織布の物性を下記のように評価した。また、実施例１〜３及び比較例１の吸収体（積層不織布）の吸水特性を下記のように吸水／ウェットバック試験により測定・評価した。これらの結果を下記表１に示した。さらに、実施例１〜３及び比較例１の吸収体（積層不織布）の水分の吸収拡散性を下記のように拡散性試験により測定・評価した。これらの結果を下記表１に示した。参考例１として、片倉工業社製の失禁用品（品名「キヤロン吸水パンツ」）における吸収体（多層構造キュプラ長繊維水流交絡不織布）の吸収特性及び水分の吸収拡散性を、それぞれ、下記の吸水／ウェットバック試験及び拡散性試験により測定・評価し、その結果も下記表１に示した。
【００４７】
＜目付＞
ＪＩＳ  Ｌ  １９１３に準じて測定した。
【００４８】
＜厚み＞
厚み測定機（商品名「ＴＨＩＣＫＮＥＳＳ  ＧＡＵＧＥ」、モデル「ＣＲ−６０Ａ」、株式会社大栄科学精器製作所製）を使用して、１９６０Ｐａ（２０ｇｆ／ｃｍ2）荷重下で厚みを測定した。
【００４９】
＜比容積＞
比容積は、上述した測定方法によって測定した厚み及び目付に基づき、下記式により算出した。
比容積(ｃｍ3／ｇ)＝｛１９６０Ｐａ荷重時厚み（ｍｍ）／目付（ｇ／ｍ2）｝×１０００
【００５０】
＜吸水／ウェットバック試験＞
（１）試料（吸収体）、表面シート(エアスルー不織布、目付５０ｇ／ｍ2、厚み０．８６ｍｍ（１９６０Ｐａ荷重時）、（ＰＥＴ／ＰＥ製）)をそれぞれ１０ｃｍ角にカットして質量を測定し、それぞれ、試料の吸水前質量、表面シートの吸水前質量とした。
（２）１０ｃｍ角にカットした濾紙（東洋濾紙社製、ＡＤＶＡＮＴＥＣ（登録商標）  Ｎｏ．２）を２０枚重ね、質量を測定し、濾紙の吸水前質量とした。
（３）１０ｃｍ角の樹脂板（塩化ビニル樹脂製）上に、試料、表面シート、注水板（アクリル樹脂製、１０ｃｍ角、中央に１０ｍｍ直径の孔（注水口）を有する）をこの順番に重ね置きした。
（４）水６ｍｌを注水口から注加し、注加直後から水が全量吸収されるまでの時間を計測し、吸液時間とした。
（５）注水板を除いた表面シート上に、上記（２）で準備した濾紙２０枚、１０ｃｍ角の樹脂板（塩化ビニル樹脂製）、４ｋｇ分銅をこの順に重ね置きし、３９２０Ｐａ（４０ｇｆ／ｃｍ2）の荷重を３分間加えた。
（６）荷重除去後、試料、濾紙（２０枚）及び表面シートの質量をそれぞれ測定し、それぞれ、試料、濾紙及び表面シートの吸水後質量とした。
（７）下記式により、試料（吸収体）の吸水量、表面シートの吸水量、ウェットバック量を算出した。そして、下記式により、吸収体の吸水量、表面シートの吸水量及びウェットバック量の合計に対する吸収体の吸水量及びウェットバック量の比率を求め、それぞれ、吸収体の吸水率及びウェットバック率とした。
吸水体の吸水量（ｇ）＝試料の吸水後質量（ｇ）−試料の吸水前質量（ｇ）
表面シートの吸水量（ｇ）＝表面シートの吸水後質量（ｇ）−表面シートの吸水前質量（ｇ）
ウェットバック量（ｇ）＝濾紙の吸水後質量（ｇ）−濾紙の吸水前質量（ｇ）
吸収体の吸水率（％）＝[吸水体の吸水量（ｇ）／（吸収体の吸水量＋表面シートの吸水量＋ウェットバック量）（ｇ）]×１００
吸収体のウェットバック率（％）＝[ウェットバック量（ｇ）／（吸収体の吸水量＋表面シートの吸水量＋ウェットバック量）（ｇ）]×１００
【００５１】
＜拡散性試験＞
（１）５ｃｍ角にカットした吸収体（試料）を樹脂板（塩化ビニル樹脂製、５ｃｍ角）上に配置した。
（２）試料上３ｃｍに先端位置を調整したビュレットから、着色水（食用色素  黄（共立食品社）０．３％水溶液）を０．５ｍｌ注加した後、試料上に５ｃｍ角の濾紙２０枚、５ｃｍ角の樹脂板（塩化ビニル樹脂製）、４ｋｇ分銅をこの順に重ね置きし、３９２０Ｐａ（４０ｇｆ／ｃｍ2）の荷重を３分間加えた。
（３）荷重を除去した後、試料表面及び裏面における注加液（着色水）の拡散状態をデジ  タルカメラ（ＯＬＹＭＰＵＳ社製、型番「ＳＰ−３５０」）で写真撮影した。
（４）注加液の拡散領域の面積を印刷紙面上で計測し、下式により、試料面積（２５ｃｍ2）に対する試料表面（吸水面）及び裏面（吸水面の反対面）における拡散領域の面積の  比率を求め、拡散面積比とした。
拡散面積比（％）＝[拡散領域の面積（ｃｍ2）／２５（ｃｍ2）]×１００
【００５２】
【表１】
2016022172.tif 000002
【００５３】
表１のデータから分かるように、実施例の吸収体は、ウェットバック率が５０％以下であり、水分の逆戻りが少なかった。また、実施例の吸収体は、吸収体の吸水率が５０％以上であり、保水性が高かった。特に、再生セルロース繊維として扁平中空繊維を用いた実施例３の吸収体は、ウェットバック率が２５％以下であり、水分の逆戻りが極めて少なかった。また、再生セルロース繊維として扁平中空繊維を用いた実施例３の吸収体は、吸収体の吸水率が７０％以上であり、保水性が極めて高かった。また、実施例の吸収体は、吸水面及び裏面のいずれにおいても、拡散面積比が４０％以上であり、水分の拡散吸収性に優れていた。また、実施例の吸収体は、吸液時間が４秒以下であり、吸液速度が速かった。一方、比容積が９．５ｃｍ3／ｇ未満の比較例１の吸収体は、ウェットバック率が５０％を超えており、水分の逆戻りが多かった。また、実施例の吸収体は、比較例１の吸収体及び参考例１の市販品の失禁用品における吸収体に比べ、水分の吸収拡散性、保水性、水分の逆戻り、及び吸液速度の全てが良好であった。
【産業上の利用可能性】
【００５４】
本発明の吸収体は、生理用ナプキン；おりものシート；失禁パッド、失禁ライナー、失禁用パンツ、失禁用ショーツ等の等の失禁用品等の吸収性物品に用いることができ、特に、失禁パッド、失禁ライナー、失禁用パンツ、失禁用ショーツ等の失禁用品、特に軽度失禁用品の尿受け部の吸収体として好適に用いることができる。